СПОСОБ СКЛЕИВАНИЯ РУЛОННЫХ МАТЕРИАЛОВ
METHOD TO GLUE ROLL MATERIALS

Изобретение относится к способам склеивания рулонных материалов и может быть использовано при ремонте кровель, в частности с использованием рубероида.
Известен способ склеивания рулонных материалов, включающий раскатывание рулонного материала, промазывание склеиваемых поверхностей клеящим материалов, склеивание, прокатку склеиваемых поверхностей валиком и отверждение (заявка РФ №95109957, E04D 5/02, опубл. 27.06.1997).
Недостатком способа является необходимость термического прогрева кровельного ковра при температуре 50-90°C в течение 20 минут, что снижает качество склеивания рулонных материалов и повышает стоимость проводимых кровельных работ.
Технической задачей изобретения является повышение качества склеиваемых поверхностей и снижение стоимости кровельных работ без применения термической обработки.
Указанная цель достигается тем, что в способе склеивания рулонных материалов, включающем раскатывание рулонного материала, промазывание склеиваемых поверхностей клеящим материалов, склеивание, прокатку склеиваемых поверхностей валиком и отверждение, в качестве клеящего материала используют этинолевые эмали с наполнителем из керамзитового порошка и пластификатора в виде дивинилстирольного латекса СКС-65, а отверждение клеящего материала производят при температуре окружающей среды.
Использование в качестве клеящего материала этинолевых эмалей с наполнителем из керамзитового порошка и пластификатора в виде дивинилстирольного латекса СКС-65 повышает клеящую способность данной композиции и позволяет отверждаться при температуре окружающей среды без предварительной термической обработки, что в конечном итоге снижает стоимость и трудозатраты при производстве кровельных работ.
Пример реализации способа
Технология склеивания рулонных материалов включает раскатывание рулонного материала, промазывание склеиваемых поверхностей клеящим материалом, склеивание, прокатку склеиваемых поверхностей валиком и отверждение, при этом в качестве клеящего материала используют этинолевые эмали с наполнителем из керамзитового порошка и пластификатора в виде дивинилстирольного латекса СКС-65, а отверждение клеящего материала производят при температуре окружающей среды.
Примерный количественный состав предлагаемого клеящего материала:
- лак этиноль - 1 мас. часть;
- керамзитовый порошок - 0,45-0,5 мас. части;
- дивинилстирольный латекс СКС-65 - 0,2 мас. части;
При приготовлении клеящего состава в лак этиноль согласно количественному составу композиции засыпают керамзитовый порошок и перемешивают до получения однородной массы, затем добавляют латекс СКС-65 и заканчивают перемешивание. Клеящий материал наносят на склеиваемые поверхности кистью, валиком или механизированным способом (пневмораспылительной установкой).
При увеличении вязкости готовой композиции допускается разбавление ее растворителями (ксилолом, толуолом, скипидаром). Бензин, керосин, ацетон, олифа не допустимы, так как они не совместимы с лаком этиноль.
Таким образом, предлагаемый способ склеивания рулонных материалов может быть использован при выполнении кровельных работ при строительстве и реконструкции и позволяет повысить качество склеиваемых поверхностей и снизить стоимость и трудоемкость работ.